(57)【特許請求の範囲】
【請求項１】
鋼素材を、加熱し、粗圧延および仕上圧延により熱延板とする熱間圧延工程と、該熱延板を巻き取る巻取り工程とを有し、さらに該熱延板を冷間圧延し冷延板とする１次圧延工程と、該冷延板を焼鈍し冷延焼鈍板とする焼鈍工程と、該冷延焼鈍板を調質圧延する調質圧延工程とを有する板厚0.20mm以下の缶用極薄冷延鋼板の製造方法において、
前記鋼素材の組成を、質量％で、
Ｃ：0.1 ％以下、                Ｎ：0.0090〜0.0140％、
Si：0.03％以下、                Mn：0.05〜0.60％、
Ｐ：0.02％以下、                Ｓ：0.02％以下、
Al：0.02〜0.20％、              Ｏ：0.01％以下
を含み、残部Feおよび不可避的不純物からなる組成とし、
前記熱間圧延工程の仕上圧延終了温度ＦＤＴを860 ℃以上とし、前記巻取り工程の巻取温度ＣＴを620 ℃〜710 ℃とし、前記１次圧延工程の冷間圧延圧下率を90％以下とし、
前記焼鈍工程を、焼鈍温度をＡc1変態点未満とする連続焼鈍とし、
前記調質圧延の圧下率を２％以下とすることを特徴とする、平均ｒ値が1.0 〜1.5 でありΔｒが０±0.3 である板厚0.20mm以下の高強度２ピース缶用極薄冷延鋼板の製造方法。
【請求項２】
前記組成に加えてさらに、質量％で、下記Ａ群〜Ｃ群のうちの１群または２群以上を有することを特徴とする請求項１に記載の２ピース缶用極薄冷延鋼板の製造方法。
記
Ａ群：Cu：0.001 〜 0.5％、Ni：0.01〜 0.5％、Cr：0.01〜 0.5％、Mo：0.001 〜
0.5％のうちから選ばれた１種または２種以上、
Ｂ群：Ca：0.005 ％以下、Nb：0.10％以下、Ti：0.20％以下のうちから選ばれた１種
または２種以上、
Ｃ群：Ｂ：0.005 ％以上
【発明の詳細な説明】
【０００１】
【発明の属する技術分野】
本発明は、軽量２ピース缶用鋼板に係り、とくにｒ値の面内異方性が小さく、加工−塗装焼付け相当（210 ℃×20min ）処理後の引張強さが430MPa以上を有する板厚0.20mm以下の高強度缶用極薄冷延鋼板に関する。
【０００２】
【従来の技術】
清涼飲料水、ビール等の飲料缶や、食缶等の各種缶容器は、その部品構造から、缶胴と上蓋からなる２ピース缶と、缶胴および上蓋、底蓋からなる３ピース缶に大別される。とくに、２ピース缶の缶胴に用いられる鋼板は、深絞り加工（カップ成形）や、それに続く缶高さを得るためのしごき加工や、ネック縮径加工、フランジ加工、ドーム加工など各種の過酷な成形に耐えられる特性が要求される。さらに、最近では、缶の軽量化を目的として、素材である鋼板の薄肉化が指向され板厚0.20mm以下の鋼板に対する要求が強くなってきている。
【０００３】
素材である鋼板を薄肉化した場合にも、缶強度として所定以上の強度を維持する必要があるため、素材である鋼板を高強度化することが前提となり、できれば製缶加工時は軟質で、内容物充填時には硬質化していることが望まれる。
また、素材の鋼板をカップ形状に深絞り加工する際に、薄肉鋼板を使用すると高張力鋼板を用いても剛性が不足し、しわが発生しやすくなる。この傾向は、限界絞り率（LDR ）が大きくなる、すなわちブランク径が大きくなるに従いより顕著となる。しわ発生を少なくするには、しわ抑え力（BHF ）を大きくすることが考えられる。しかし、BHF が大きくなると、加工時にパンチ肩部で破断しやすくなるとともに、カップ円周方向に発生する耳のうち大きいものが引き伸ばされたり（耳立ち）、引きちぎられたり（耳切れ）するという問題がある。この問題を解決するために、ｒ値の面内異方性の少ない、すなわちΔｒの小さい鋼板が望まれている。
【０００４】
またさらに、最近では、２ピース缶を、炭酸飲料用に加えてコーヒー飲料用等として適用することが指向されている。コーヒー飲料用とした場合には、缶内容物の変質調査の目的で打検検査が行われることから、缶底部の形状をドーム形状からフラット（平底）形状とすることが求められる。缶底部をフラット形状とすると、耐圧強度を維持するため、さらなる高強度を得ることができる材質の缶用鋼板が望まれている。
【０００５】
薄肉の缶用鋼板を得るためには、
▲１▼冷延圧下率を増加する、
▲２▼冷延母板の板厚、すなわち熱延板の板厚を薄くする、
という２つの手段が考えれられる。しかし、冷間圧下率の増加は、ｒ値の面内異方性を増大し、絞り成形時の耳発生を大きくする。また、熱延板の板厚を薄くすると、幅方向、長さ方向の熱間圧延温度のばらつきが大きくなるとともに熱間圧延の生産性も低下するという問題がある。
【０００６】
このような問題に対し、例えば、特開昭59-38336号公報には、Ｃ：0.10％以下、Si：0.06％以下、Mn：0.50％以下、Ｐ：0.03％以下、Ｓ：0.03％以下、Al：0.15％以下、Ｎ：0.008 ％以下を含有する連鋳鋼片を、Ａr3以上の仕上げ温度で熱間圧延を行い、640 〜 700℃で巻き取り、圧下率80〜95％で冷間圧延し、650 ℃以上で20秒以上の連続焼鈍を行ったのち500 ℃以下まで10〜500 ℃/sで冷却し、500 〜350 ℃の温度に20秒以上保持し室温に冷却する加工性に優れ、面内異方性の小さい缶用極薄鋼板の製造方法が開示されている。
【０００７】
また、特開平9-241756号公報には、冷延前の平均結晶粒径を30μm 以上とした熱延鋼板に、冷延圧下率70〜98％の冷間圧延を施し、再結晶温度以上800 ℃以下で3min以上の焼鈍を施したのち、さらに冷延圧下率1 〜70％の再冷延を施し、最終製品までの通算冷延圧下率を88〜98％とする絞り成形時のイヤリング発生が著しく小さい容器用鋼板の製造方法が開示されている。
【０００８】
しかしながら、特開昭59-38336号公報、特開平9-241756号公報に記載された技術では、絞り加工時の耳発生は減少するが、鋼板の薄肉化に伴う耐圧強度の低下に対しては、考慮されていないという問題を残していた。
また、特開平4-350146号公報には、Ｃ：0.02〜0.08％、Si：0.02％以下、Mn：0.05〜0.30％、Ｐ：0.025 ％以下、Ｓ：0.025 ％以下、Al：0.02〜0.15％、Ｎ：0.003 〜0.02％の成分と、残部は鉄および不可避的不純物とからなる連鋳スラブを熱間圧延し、570 〜 670℃で巻き取り、かつ（Ｎtotal −ＮasAlN ）量を0.003 〜0.010 ％とした２ピース缶用鋼板が開示されている。特開平4-350146号公報に開示された技術では、多段ネックインを行ってもしわが発生せず、蓋巻き締め時にも割れの発生がなく、レトルト殺菌を行っても缶底部の耐圧強度は低下しないとしている。
【０００９】
また、特開平10-110238 号公報には、Ｃ：0.005 〜0.05％、Al：0.08％以下、Ｎ：0.012 ％以下を含有する連鋳片を、熱間圧延し、連続焼鈍法を施したのち、5 ％以上15％未満の圧下率の調質圧延を行い、固溶Ｃ＋固溶Ｎ≧50ppm とする溶接缶胴用鋼板の製造方法が提案されている。
しかしながら、特開平4-350146号公報に記載された技術では、板厚0.20mm以下の薄肉化を行おうとすると、ｒ値の面内異方性が大きくなる場合があるという問題があった。また、特開平10-110238 号公報に記載された技術でもやはり、ｒ値の面内異方性が大きくなるという問題があった。
【００１０】
【発明が解決しようとする課題】
本発明は、上記した従来技術の問題点を解決し、軽量２ピース飲料缶用として好適な優れた深絞り加工性を有し、耳の発生が少なく、さらに10％加工歪を付与しさらに塗装焼付処理相当熱処理を施した後に引張強さ430MPa以上の高強度となり高い缶体耐圧強度を得ることができる板厚0.20mm以下の高強度極薄缶用鋼板の製造方法を提案することを目的とする。
【００１１】
【課題を解決するための手段】
本発明者らは、上記した課題を達成するために、深絞り加工性、耳発生、製缶後の缶強度におよぼす各種要因の影響について鋭意研究した。
その結果、本発明者らは、加工−焼付け塗装が施された後の缶底部の鋼板強度が、２ピース缶の耐圧強度を決定しており、鋼板が、加工歪10％付与−焼付け塗装相当処理（210 ℃×20min の熱処理）後の引張強さが430MPa以上となる特性を有していれば、缶底部をフラット形状としても、レトルト処理（120 ℃×90min 程度の熱処理）時や、あるいは窒素を充填し、内圧をかけた陽圧缶の缶落下時等にバックリングが発生する問題は解決できることを見出した。このような特性を鋼板に具備させるには、鋼組成のうち、Ｎ含有量を0.0090〜0.0140質量％と適正化することが重要であることを見いだした。
【００１２】
また、本発明者らは、深絞り加工性を良好とし、耳発生を少なくするために、ｒ値を1.0 〜1.5 と適正値としたうえで、ｒ値の面内異方性Δｒを０±0.3 と小さくする必要があることを知見した。Δｒを小さくするためには、熱間圧延条件、冷間圧下率の適正化が重要であることを見いだした。
つぎに、本発明者らが行った実験結果について説明する。
【００１３】
質量％で、0.045 ％Ｃ−0.21％Mn−0.037 ％Al−0.0113％Ｎの鋼素材を1200℃に加熱し、仕上圧延出側温度ＦＤＴ、巻取温度ＣＴを変化した熱間圧延により熱延板とし、該熱延板に一次圧延（冷間）を施し冷延板としたのち、焼鈍温度：700 ℃で連続焼鈍し冷却した。その後、1.5 ％の調質圧延を施して、Δｒを求めた。
【００１４】
図１に、ΔｒとＦＤＴ、ＣＴとの関係を示す。図１から、ＦＤＴを860 ℃以上かつＣＴを620 ℃以上の高温とすることにより、Δｒを０±0.3 の範囲にできることがわかる。
図２に、Δｒにおよぼす一次圧延（冷間）の圧下率の影響を示す。図２から、一次圧延（冷間）の圧下率を90％以下とすることにより、Δｒが−0,3 より小さく、０に近くなることがわかる。
【００１５】
すなわち、本発明者らは、これらの結果から、強度を可能な限り低減し、ｒ値を1.0 以上と高くし、かつΔｒを０±0.3 とするためには、熱間圧延の仕上げ圧延終了温度と巻取温度を高くし、一次圧延の圧下率を低くすることが重要となるという知見を得た。
本発明は、上記した知見に基づいて、さらに検討を加えて完成されたものである。
【００１６】
すなわち、本発明は、鋼素材を、加熱し、粗圧延および仕上圧延により熱延板とする熱間圧延工程と、該熱延板を巻き取る巻取り工程とを有し、さらに該熱延板を冷間圧延し冷延板とする１次圧延工程と、該冷延板を焼鈍し冷延焼鈍板とする焼鈍工程と、該冷延焼鈍板を調質圧延する調質圧延工程とを有する板厚0.20mm以下の缶用極薄冷延鋼板の製造方法において、前記鋼素材の組成を、質量％で、Ｃ：0.1 ％以下、Ｎ：0.0090〜0.0140％、Si：0.03％以下、Mn：0.05〜0.60％、Ｐ：0.02％以下、Ｓ：0.02％以下、Al：0.02〜0.20％、Ｏ：0.01％以下を含み、あるいはさらに次Ａ群〜Ｃ群
Ａ群：Cu：0.001 〜 0.5％、Ni：0.01〜 0.5％、Cr：0.01〜 0.5％、Mo：0.001 〜
0.5％のうちから選ばれた１種または２種以上、
Ｂ群：Ca：0.005 ％以下、Nb：0.10％以下、Ti：0.20％以下のうちから選ばれた１種
または２種以上、
Ｃ群：Ｂ：0.005 ％以上
のうちの１群または２群以上を含み、残部Feおよび不可避的不純物からなる組成とし、前記熱間圧延工程の仕上圧延終了温度ＦＤＴを860 ℃以上とし、前記巻取り工程の巻取り温度ＣＴを620 ℃〜710 ℃とし、前記１次圧延工程の冷間圧延圧下率を90％以下とし、前記焼鈍工程を、焼鈍温度をＡc1変態点未満とする連続焼鈍とすることを特徴とする平均ｒ値が1.0 〜1.5 でありｒ値の面内異方性Δｒが０±0.3 と小さく、塗装焼付処理相当の熱処理後の引張強さが430 MPa 以上となる板厚0.20mm以下の高強度２ピース缶用極薄冷延鋼板の製造方法であり、本発明では、前記調質圧延の、圧下率を２％以下とすることが好ましい。
【００１７】
【発明の実施の形態】
まず、本発明に使用する鋼素材組成の限定理由について説明する。
本発明の鋼素材は、低炭素アルミキルド鋼であり、その組成は下記のとおりとするのが好ましい。
Ｃ：0.1 ％以下
Ｃは、結晶粒を微細化するとともに、固溶強化により鋼の強度を増加させる重要な元素であるが、一方では、炭化物を形成し、鋼板の延性、ひいては加工性を低下させる。このため、Ｃは0.1 ％以下に限定する。なお、Ｃ含有量が低すぎるとｒ値の面内異方性Δｒが大きくなり、また、時効後の引張強さ430MPa以上を確保し難しくなるため、Ｃは0.015 ％以上とすることが好ましい。また、ｒ値の確保及び、ｒ値の面内異方性Δｒを小さくするために、Ｃは0.015 〜0.05％とするのが好ましい。なお、より好ましくは0.03〜0.05％である。
【００１８】
Ｎ：0.0090〜0.0140％
Ｎは、固溶ＮあるいはAlN 等の析出物として鋼板中に存在し、フランジ加工やネック加工に悪影響を与えずｒ値やΔｒを確保したうえで加工歪10％付与−焼付け塗装相当処理後の引張強さを高める効果を有する。本発明では、成形後の缶強度を高く保つ必要から、歪時効後の引張強さを高めるため、Ｎ含有量は0.0090％以上とする。なお、0.0140％を超えて含有すると、鋳片内にAr気泡やN2気泡が残存することに起因するヘゲ等の表面欠陥が多発する。このようなことから、Ｎは0.0090〜0.0140％とした。
【００１９】
Si：0.03％以下
Siは、固溶強化により鋼の強度を増加させる元素であるが、多量の添加は加工性、表面処理性の劣化、耐食性の劣化等の問題を生じる。このため、本発明ではできるだけ低減するのが望ましいが、0.03％までは許容できる。
Mn：0.05〜0.60％
Mnは、Ｓによる熱間割れを防止する有効な元素であり、この効果を得るため、0.05％以上の含有が必要である。一方、多量の含有は不経済であり耐食性を劣化させるとともに、強度ばらつきを増大させる傾向となる。このため、本発明では、Mnは0.05〜0.60％に限定する。なお、好ましくは0.15〜0.40％である。
【００２０】
Ｐ：0.02％以下
Ｐは、鋼を著しく硬質化させ、フランジ加工性やネック加工性を劣化させ、さらに耐食性を著しく劣化させる。このため、本発明では、Ｐは0.02％以下に限定するのが好ましい。
Ｓ：0.02％以下
Ｓは、鋼中では介在物として存在し、鋼板の延性を低下させ、さらに耐食性を劣化させる元素であり、本発明ではできるだけ低減するのが好ましが、0.02％までは許容できる。なお、好ましくは0.015 ％以下である。
【００２１】
Al：0.02〜0.20％
Alは、脱酸剤として作用し、鋼の清浄度を高くするために必要な元素であり、0.02％以上の含有を必要とする。しかし過剰の含有は経済的に好ましくないばかりか、再結晶粒径の成長を抑制し、ｒ値を低下させるので、その含有量は0.20  ％以下とする必要がある。このため、本発明ではAlは0.02〜0.20％に限定した。なお、好ましくは、0.03〜0.10％である。
【００２２】
Ｏ：0.01％以下
Ｏは、鋼中では酸化物として存在し、延性の低下、耐食性の劣化をもたらすため、できるだけ低減するのが好ましいが、本発明では、0.01％まで許容できる。なお、とくに薄肉鋼板とするためには、好ましくは0.005 ％以下とするのが好ましい。
【００２３】
本発明では上記した組成に加えて、必要に応じ、次Ａ群〜Ｃ群
Ａ群：Cu：0.001 〜0.5 ％、Ni：0.01〜0.5 ％、Cr：0.01〜0.5 ％、Mo：0.00
1 〜0.5 ％のうちから選ばれた１種または２種以上、
Ｂ群：Ca：0.005 ％以下、Nb：0.10％以下、Ti：0.20％以下のうちから選ばれ
た１種または２種以上、
Ｃ群：Ｂ：0.005 ％以上
のうちの１種または２種以上を含有することができる。
【００２４】
Ａ群：Cu：0.001 〜0.5 ％、Ni：0.01〜0.5 ％、Cr：0.01〜0.5 ％、Mo：0.001 〜0.5 ％、のうちから選ばれた１種または２種以上
Cu、Ni、CrおよびMoは、鋼の延性を劣化させることなく、強度を増加させることができるので、適宜強度調整のため選択して含有できる。また、これらの元素は鋼板の耐食性を向上させる効果も有する。これらの効果が発揮されるためには、Cu、Moでは少なくとも0.001 ％、Ni、Crでは少なくとも0.01  ％含有することが好ましい。しかし、0.5 ％を超えて含有しても、効果が飽和し、コストの上昇を招くので、含有量の上限をいずれの元素とも0.5 ％とすることが好ましい。なお、これらの元素の効果は単独で添加しても、複合添加しても、同様に発揮される。
【００２５】
Ｂ群：Ca：0.005 ％以下、Nb：0.10％以下、Ti：0.20％以下のうちから選ばれ
た１種または２種以上、
Ca、NbおよびTiは、いずれも鋼の清浄度の向上に有用な元素であり、必要に応じて選択して含有できる。上記した効果を得るためにはCaは0.002 ％以上、Nbは0.001 ％以上、Tiは0.001 ％以上含有することが好ましい。しかし、0.005 ％を超えるCaの過剰な含有は不経済となるばかりでなく、生成される非金属介在物は、融点が低下し、軟質になり、圧延工程で長く伸びて製缶加工の不良につながる。このため、Caは0.005 ％以下とすることが好ましい。
【００２６】
Nbは、0.10％を超えて過多に含有すると、Nb系析出物による結晶粒界のピン止め効果により再結晶温度が上昇して、連続焼鈍炉の通板作業性が悪くなり、また細粒になる。このため、Nb含有量は0.10％以下とすることが好ましい。
Tiは、0.20％を超えて過多に含有すると、鋭利で硬質な析出物が発生し、耐食性を悪くするとともに、製缶加工時のすり疵発生の原因にもなる。従って、Ti含有量は0.2 ％以下とすることが好ましい。
【００２７】
Ｃ群：Ｂ：0.005 ％以下
Ｂは、粒界脆化の改善に有効な元素であり、必要に応じ含有できる。例えば、缶が低温で保管され脆化割れを生じることが懸念されるような用途においても良好な品質を得るためには、Ｂを含有することが有効である。ただしＢは、連続焼鈍時、再結晶粒界に偏析し再結晶を遅らせるので、その含有量は0.005 ％以下とすることが好ましい。なお、Ｂ含有量の下限は効果を発揮するのに必要な0.0001％とするのが好ましい。
【００２８】
なお、上記した成分以外の残部はFeおよび不可避的不純物である。
上記した組成の鋼素材を、通常公知の溶製方法で溶製し、連続鋳造法等の公知の鋳造方法で清浄度の高いスラブ等の鋼素材とする。
本発明では、鋼素材を、加熱し、粗圧延によりシートバーとし、シートバーを仕上圧延により熱延板とする熱間圧延工程と、該熱延板を巻き取る巻取り工程とにより、コイル状に巻き取った熱延板とする。
【００２９】
粗圧延においては、加熱温度、圧延条件はとくに限定する必要はなく、所定の寸法形状のシートバーとすることができればよい。なお、鋼素材の加熱温度は1100〜1250℃とするのが好ましい。加熱温度が1100℃未満では、粗圧延における圧延負荷が増大するとともに、仕上げ圧延終了温度を所定の温度範囲とすることが難しくなる。また、加熱温度が1250℃を超えると、表面スケールの形成が著しくなり、スケールロスが大きく経済的に不利となるとともに、仕上げ圧延で除去しにくいスケールが残存し表面欠陥を発生しやすくなる。また、結晶粒の粗大化が顕著となる。
【００３０】
粗圧延でシートバーとしたのち、該シートバーに仕上圧延を施し熱延板とする。仕上圧延の仕上圧延終了温度ＦＤＴを860 ℃以上とする。
ＦＤＴが860 ℃未満では、ｒ値の面内異方性が大きくなり、深絞り加工時に耳の発生が顕著となる。一方、ＦＤＴが高温となりすぎると、スケールの発生が顕著となり、スケール除去等その後の工程に支障を生じることが懸念されるため、ＦＤＴは940 ℃以下とすることが好ましい。なお、より好ましくは870 〜910 ℃である。熱間圧延工程後は、通常の空冷としてもあるいは水冷を行っても所定の巻取温度となるように調整すればなんら問題はない。
【００３１】
また、本発明では、粗圧延工程でシートバーとされたのち、仕上圧延工程前に、シートバーの先端部と、該シートバーに先行するシートバーの後端部とを接合した後、仕上げ圧延することができる。このようにシートバー同士を接合することにより、特に本発明のように極薄熱延鋼板で問題となる長手方向の形状の乱れを防止しやすく、製品の歩留りを向上できる。
【００３２】
また、粗圧延工程と仕上げ圧延との間でシートバーの長手方向端部を全幅にわたって加熱昇温すること、あるいは幅方向端部を全長にわたって加熱昇温することが好ましい。シートバー長手方向端部あるいは幅方向の端部は温度低下しやすく、この部分を加熱昇温して、シートバー内の温度の均一化を図ることにより、歩留りが向上する。なお、加熱方法としては、誘導加熱方式のものとすることが好ましい。
【００３３】
ついで、熱延板は巻取り工程でコイル状に巻き取られるが、巻取温度ＣＴは620 ℃〜710 ℃とする。
ＣＴが620 ℃未満では、ｒ値が低下するうえ、Δｒが大きくなり、ｒ値の面内異方性が大きく、深絞り加工時の耳発生が顕著となる。一方、ＣＴが710 ℃を超えると、炭化物の凝集粗大化に伴い熱延板の結晶粒が粗大化し、引張強さＴＳが低下して、所望の強度が得られなくなる。このため、ＣＴは620 ℃〜710 ℃に限定した。なお、好ましくは630 〜710 ℃である。
【００３４】
熱延板の板厚は、冷延板の母板として、冷延板（製品板）の板厚に依存して決定されるが、0.20mm厚以下の薄物冷延板とするためには、面内異方性を小さくすること、ｒ値を向上させることを考慮すると、２mm以下とするのが好ましい。
ついで、上記した工程により製造された熱延板は、塩酸酸洗等常法で脱スケールしたのち、冷間圧延を施し冷延板とする１次圧延工程と、該冷延板を焼鈍し冷延焼鈍板とする焼鈍工程と、該冷延焼鈍板を調質圧延する調質圧延工程とを順次施される。
【００３５】
１次圧延工程では、所望の冷延板の寸法形状とすることができればよいがΔｒを小さくするためには、１次圧延（冷間）の圧下率は90％以下、好ましくは80％以上とする。このような冷間圧延圧下率とするためには、熱延板の板厚を薄くすることが好ましい。１次圧延圧下率が90％を超えると、図２に示したように、ｒ値の面内異方性Δｒが大きくなる。一方、80％未満では、板厚0.2mm 以下の極薄缶用鋼板とするには、熱延板の板厚を極度に薄くする必要があるためｒ値のばらつきが大きくなりやすくなるため、80％以上とすることが好ましい。
【００３６】
ついで、冷延板は焼鈍工程で焼鈍される。焼鈍工程は連続焼鈍炉で行うのが好ましい。焼鈍は、鋼板に成形性を付与するために行うものであり、本発明では焼鈍温度をＡc1変態点未満とする連続焼鈍とする。焼鈍温度がＡc1変態点以上となると、結晶粒が粗大化し強度が得られない。なお、焼鈍温度は670 〜720 ℃とするのが加工性および強度確保の点から好ましい。焼鈍温度での均熱時間は操業の安定性から１ｓ以上あれば十分である。また、焼鈍工程後の冷却は通常の連続焼鈍と同じ程度の冷却として、とくに限定されない。
【００３７】
焼鈍工程を経た冷延焼鈍板は、調質圧延工程で冷間圧延により調質圧延される。調質圧延は圧下率：２％以下とする。本発明における調質圧延は、通常公知の鋼板の形状の調整、可動転位の導入、表面粗さの調整等を目的とするため圧下率：２％以下のＳＲ（single cold-reducing）とした。圧下率が２％を超えると加工硬化により鋼板強度が増加しすぎて、加工性が低下する。
【００３８】
このようにして製造された冷延焼鈍板は、防錆処理後、そのまま製品板（コイル）としてもよい。あるいはさらに、酸洗処理を施し、さらに錫めっき、クロムめっき、ニッケルめっき等の表面処理層を少なくとも片面に形成する表面処理を施し、製品板としてもよい。製品板は、さらに塗油されるのが好ましい。また、塗油剤としては、DOS （Di-octyl sebacate ）、ATBC（Acetyl tri-butyl citrate）が好ましい。
【００３９】
上記した製造方法で製造された缶用極薄冷延鋼板は、平均ｒ値：1.0 〜1.5 、Δｒ：0 ±0.3 を有する面内異方性の小さな鋼板である。平均ｒ値が、1.0 未満では、深絞り加工性が劣化し、必要とする缶高さを得にくいという問題があり、一方、平均ｒ値が1.5 を超えると、缶高さ方向の伸びが大きくなる。
なお、平均ｒ値およびΔｒは、圧延方向（Ｌ方向）、圧延方向から45°（Ｄ方向）、圧延方向から直角方向（Ｃ方向）について、それぞれｒ値（ｒL 、ｒD 、ｒC ）を測定し、平均ｒ値＝（ｒL ＋ｒC ＋２ｒD ）／４、Δｒ＝（ｒL ＋ｒC −２ｒD ）／４により求めるものとする。
【００４０】
さらに、本発明の製造方法で製造された缶用極薄冷延鋼板は、製造後の調質度はＴ３〜Ｔ４程度であり、前記のように適度の平均ｒ値と小さなΔｒを有するため、製缶性は良好である。さらに、10％加工歪を付与し210 ℃で20min の熱処理を施した後の引張強さが430MPa以上である。このような特性を有することにより、缶体の耐圧強度が高く、軽量化を達成できる極薄缶用鋼板となる。
【００４１】
【実施例】
表１に示す組成の鋼を転炉で、溶製したのち、垂直曲げ方式の連続鋳造機で圧延素材（スラブ）とした。ついで、これら圧延素材に、表２に示す条件で熱間圧延を施し熱延板とした。なお、１部の鋼板ではシートバー接合、シートバー加熱を実施した。その後、これら熱延板に酸洗による脱スケール処理を施し、さらに表２に示す条件で冷間圧延を施し、ついで表２に示す条件で焼鈍あるいはさらに調質圧延を行い、極薄冷延鋼板とした。
【００４２】
得られた極薄冷延鋼板について、硬さ試験、ｒ値の測定を実施した。なお、缶底部の耐圧強度評価としては、前述のように圧延して10％の歪を付与し、さらに塗装焼付け処理に相当する210 ℃×20分の時効処理を行い、引張試験により引張強度を評価した。
（i）硬さ試験
これら冷延鋼板について、JIS G 3303の規定に準拠してＨＲ３０Ｔ硬さから調質度を決定した。
（ii）ｒ値の測定
幅方向の中央部から圧延方向（Ｌ）、圧延方向から45°方向（Ｄ）、および圧延方向から直角方向（Ｃ）に、JIS ５号引張試験片を採取し、歪速度40％／min で引張試験を実施し、塑性歪法（JIS G 3135−1986解説 18p）により、幅方向と板厚方向の対数歪の比からｒ値を求めた。平均ｒ値は、平均ｒ値＝（ｒL ＋ｒC ＋２ｒD ）／４で、また、Δｒは、Δｒ＝（ｒL ＋ｒC −２ｒD ）／２により算出した。
（iii ）歪時効後の引張特性試験
これら冷延鋼板の幅方向中央部から圧延方向および圧延直角方向に、試験片を採取し、冷間圧延で圧下率10％の歪を付加したのち、210 ℃×20min の塗装焼付処理相当の熱処理を施し、その後、引張試験を行い引張強さＴＳを測定し、２方向の平均値を求めた。
【００４３】
これらの結果を表３に示す。
【００４４】
【表１】
0004810766.tif 000002
【００４５】
【表２】
0004810766.tif 000003
【００４６】
【表３】
0004810766.tif 000004
【００４７】
本発明例は、ｒ値が1.0 以上と高く、Δｒが±0.3 の範囲内となり、ｒ値の異方性が小さく、加工性に優れ、かつ歪時効硬化特性も大きく、10％予成形−塗装焼付処理相当熱処理を施したのち、引張強さＴＳ：430MPa以上を十分に満足する鋼板となっている。本発明の範囲を外れる比較例では、Δｒが大きくなり、異方性が強いか、あるいは歪時効硬化特性が不足した鋼板となっている。本発明例は、製缶時の耳発生の問題もなく、缶底部の耐圧強度も高くなった。また、ネック・フランジ加工性についても、高強度薄肉材であるにもかかわらず、不良の発生は認められず、良好であった。
【００４８】
また、これら本発明例の鋼板を用いて電気錫めっき処理を施した後、１stカップ成形、ＤＩ成形、４段ネック成形を行ってフラット底形状の250gストレッチドロー・アイオニング成形缶とした。その結果、本発明例の鋼板はいずれも、カップ成形性、アイアニング性、ボトム成形性とも問題なく、多段ネック、フランジ加工を施しても、ネックしわやフランジ割れの発生もなく、しかも板厚が薄いにも関らず、缶強度が確保できる特性を有していることがわかった。
【００４９】
【発明の効果】
本発明によれば、軽量飲料缶用として好適な、耳発生も少なく、所望の缶体の耐圧強度を確保できる、２ピース缶用極薄鋼板を、安価に製造でき、産業上格段の効果を奏する。
【図面の簡単な説明】
【図１】冷延鋼板のΔｒと熱間仕上圧延終了温度ＦＤＴ、巻取温度ＣＴとの関係を示すグラフである。
【図２】冷延鋼板のΔｒにおよぼす一次圧延（冷間）の圧下率の影響を示すグラフである。
【図１】
0004810766.tif 000005
【図２】
0004810766.tif 000006